【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
任意にプレコーティングされた基材に、顔料を含むベースコート塗膜を施与し、その後に、
（Ａ）少なくとも２つのヒドロキシル基を有する、少なくとも１種のオリゴマーおよび／またはポリマー化合物（Ａ）と、
（Ｂ）少なくとも２つのアルキリデン−１，３−ジオキソラン−２−オン基を有する、少なくとも１種のオリゴマーおよび／またはポリマー化合物（Ｂ）と、
（Ｄ）架橋のための、少なくとも１種の触媒（Ｄ）と
を含む非水性コーティング材料組成物であって、
化合物（Ｂ）が、式（Ｉ’）で表わされるアルキリデン−１，３−ジオキソラン−２−オン基
【化１】
2016539194.tif 000001
（式中、＃は、ポリマー骨格との結合を表し、
Ｒ１およびＲ２は、互いに独立に、水素、Ｃ１〜Ｃ６アルキル、Ｃ１〜Ｃ４アルコキシ−Ｃ１〜Ｃ４アルキル、Ｃ５〜Ｃ６シクロアルキル、フェニル、またはフェニル−Ｃ１〜Ｃ４アルキルであり、
Ｒ３は、水素、Ｃ１〜Ｃ６アルキル、Ｃ１〜Ｃ４アルコキシ−Ｃ１〜Ｃ４アルキル、Ｃ５〜Ｃ６シクロアルキル、フェニル、またはフェニル−Ｃ１〜Ｃ４アルキル、より好ましくは、Ｒ３は水素であり、
Ａは、化学結合、またはＣ１〜Ｃ４アルカンジイル、より好ましくは、ＡはＣ１〜Ｃ４アルカンジイルであり、
Ｘは、ＯまたはＮＲ７であり、
Ｚは、化学結合、ＰＯ２、ＳＯ２、またはＣ＝Ｏ、より好ましくは、ＺはＣ＝Ｏであり、
Ｙは、化学結合、ＣＨ２、またはＣＨＣＨ３、より好ましくは、Ｙは化学結合であり、
Ｒ７は、存在する場合、Ｃ１〜Ｃ６アルキルである）
を少なくとも２つ含む、非水性コーティング材料組成物の塗膜を施与することを含む、多段階コーティング法。
【請求項２】
Ｒ１およびＲ２がそれぞれ、水素またはＣ１〜Ｃ６アルキル、より好ましくは、メチルまたはエチルである、および／またはＲ３が水素である、請求項１に記載のコーティング法。
【請求項３】
Ａがエタンジイルであり、ＸがＯであり、ＺがＣ＝Ｏであり、Ｙが化学結合である、請求項１または２に記載のコーティング法。
【請求項４】
化合物（Ｂ）が、重合されたエチレン性不飽和化合物（Ｍ）で構成され、化合物（Ｍ）が、ポリマーを形成するエチレン性不飽和化合物の合計量に対して少なくとも１０質量％の、式Ｉで表わされる少なくとも１種の化合物
【化２】
2016539194.tif 000002
（式中、Ａ、Ｘ、Ｙ、Ｚ、Ｒ１、Ｒ２、およびＲ３は、請求項１から３のいずれか一項に記載の定義を有し、
Ｒ４は、水素、Ｃ１〜Ｃ４アルキル、ＣＨ２ＣＯＯＲ８、フェニル、またはフェニル−Ｃ１〜Ｃ４アルキルであり、
Ｒ５およびＲ６は、互いに独立に、水素もしくはＣ１〜Ｃ４アルキルであり、またはこれらの基の一方、すなわち、Ｒ５もしくはＲ６が、ＣＯＯＲ８もしくはＣＨ２ＣＯＯＲ８であってもよく、
Ｒ８は、存在する場合、水素もしくはＣ１〜Ｃ６アルキルである）
を含む、
請求項１から３のいずれか一項に記載のコーティング法。
【請求項５】
化合物（Ｂ）が、１０〜８０質量％、好ましくは２５〜７０質量％、より好ましくは３５〜６５質量％の少なくとも１種の式Ｉの化合物、および２０〜９０質量％、好ましくは３０〜７５質量％、より好ましくは３５〜６５質量％の少なくとも１種のモノエチレン性不飽和コモノマー（ｂ）で構成され、質量％の各数値が、すべての化合物（Ｉ）とすべてのコモノマー（ｂ）との合計質量に対するものである、請求項１から４のいずれか一項に記載のコーティング法。
【請求項６】
化合物（Ｂ）が、互いに異なる少なくとも２種のモノエチレン性不飽和コモノマー（ｂ）、好ましくは、互いに異なる２〜６種のモノエチレン性不飽和コモノマー（ｂ）を含む、請求項１から５のいずれか一項に記載のコーティング法。
【請求項７】
コモノマーが、モノエチレン性不飽和脂肪族モノカルボン酸と脂肪族アルカノールとのエステル、もしくはモノエチレン性不飽和脂肪族モノカルボン酸と脂環式アルカノールとのエステル、もしくはビニル芳香族炭化水素、またはこれらのコモノマー（ｂ）のうちの少なくとも２種の混合物の群から選択される、請求項１から６のいずれか一項に記載のコーティング法。
【請求項８】
ポリオール（Ａ）が、３０〜４００ｍｇＫＯＨ／ｇ、より好ましくは７０〜３００ｍｇＫＯＨ／ｇのＯＨ価を有する、請求項１から７のいずれか一項に記載のコーティング法。
【請求項９】
ポリオール（Ａ）が、０〜１０ｍｇＫＯＨ／ｇ、好ましくは０〜５ｍｇＫＯＨ／ｇ、非常に好ましくは１ｍｇＫＯＨ／ｇ未満の酸価を有する、請求項１から８のいずれか一項に記載のコーティング法。
【請求項１０】
ポリオール（Ａ）が、ポリエステルポリオール、ポリウレタンポリオール、ポリシロキサンポリオール、ポリアクリレートポリオール、ポリメタクリレートポリオール、またはこれらのポリオールの混合物、より好ましくは、ポリエステルポリオール、ポリアクリレートポリオール、ポリメタクリレートポリオール、またはポリエステルポリオールとポリ（メタ）アクリレートポリオールとの混合物である、請求項１から９のいずれか一項に記載のコーティング法。
【請求項１１】
コーティング材料組成物が、
ｉ．１０〜６９．９９質量％、好ましくは２０〜５９．９質量％の
少なくとも１種のポリヒドロキシル基含有ポリエステル（Ａ）、または
少なくとも１種のポリヒドロキシル基含有ポリ（メタ）アクリレート（Ａ）、または、
少なくとも１種のポリヒドロキシル基含有ポリウレタン（Ａ）、または
少なくとも１種のポリヒドロキシル基含有ポリエステル（Ａ）および／または少なくとも１種のポリヒドロキシル基含有ポリ（メタ）アクリレート（Ａ）、および／または少なくとも１種のポリヒドロキシル基含有ポリウレタンの混合物と、
ｉｉ．８９．９９〜３０質量％、好ましくは７９．９〜４０質量％の少なくとも１種の化合物（Ｂ）と、
ｉｉｉ．０〜２０質量％、好ましくは０〜１０質量％の少なくとも１種の化合物（Ｃ）と、
ｉｖ．０．０１〜１０質量％の少なくとも１種の触媒（Ｄ）と
を含み、
質量％の数値が、各場合において、コーティング材料のバインダー分に対するものであり、すべての成分（Ａ）、（Ｂ）、任意に（Ｃ）、および（Ｄ）の合計が、各場合において、１００質量％となる、
請求項１から１０のいずれか一項に記載のコーティング法。
【請求項１２】
触媒（Ｄ）が、アミンおよび／または亜鉛−アミジン錯体である、請求項１から１１のいずれか一項に記載のコーティング法。
【請求項１３】
顔料を含むベースコート塗膜の施与の後に、まず、室温〜８０℃の温度で、施与されたベースコートの乾燥が行われ、請求項１から１２のいずれか一項に記載のコーティング材料組成物の施与が行われ、その後、２０〜２００℃での１分から１０時間までの硬化が行われる、請求項１から１２のいずれか一項に記載のコーティング法。
【請求項１４】
自動車ＯＥＭ塗装、自動車内または自動車上に取り付ける部品の塗装、および／または商用車の塗装、ならびに自動車補修塗装のための、請求項１から１３のいずれか一項に記載の方法を使用する方法。
【請求項１５】
少なくとも１つの顔料を含むベースコート塗膜と、その上に設けられた、請求項１から１３のいずれか一項に記載の方法によって製造された少なくとも１つのクリアコート塗膜とを含む、効果および／または色を与えるマルチコート塗料組成物。